(57)【特許請求の範囲】
【請求項１】
板状に形成されたガラス材の一部に未硬化の湿気硬化型接着剤を介して被着体を接着してなる被着体接着ガラスの未硬化品を製造する工程と、
前記未硬化品の全体を加熱処理室内に収容し、前記未硬化品の被着体接着面を前記加熱処理室内に配置された過熱水蒸気噴射ノズルと対向に配置する工程と、
前記過熱水蒸気噴射ノズルから前記加熱処理室内に収容された前記未硬化品の被着体接着部及び少なくとも前記被着体接着部の周辺を含む被着体非接着部の双方に向けて過熱水蒸気を噴射し、前記未硬化品の被着体接着部を所定の温度まで昇温する工程と、
前記被着体接着部を所定の時間に亘って前記所定の温度に保ち、前記未硬化の湿気硬化型接着剤を硬化して、前記被着体接着ガラスの完成品を製造する工程と、
を有することを特徴とする被着体接着ガラスの製造方法。
【請求項２】
前記被着体接着ガラスの未硬化品及び完成品は、前記板状に形成されたガラス材の外周に沿ってリング状の前記被着体が接着されていることを特徴とする請求項１に記載の被着体接着ガラスの製造方法。
【請求項３】
前記被着体接着ガラスの未硬化品及び完成品は、前記板状に形成されたガラス材の一縁部にコマ状の前記被着体が接着されていることを特徴とする請求項１に記載の被着体接着ガラスの製造方法。
【請求項４】
前記被着体接着面の全面に向けて前記過熱水蒸気噴射ノズルから過熱水蒸気を噴射することを特徴とする請求項１に記載の被着体接着ガラスの製造方法。
【請求項５】
前記被着体接着部と、前記被着体接着部の周辺の前記被着体非接着部とに向けて前記過熱水蒸気噴射ノズルから過熱水蒸気を噴射することを特徴とする請求項１に記載の被着体接着ガラスの製造方法。
【発明の詳細な説明】
【技術分野】
【０００１】  本発明は、ガラス材の一部に被着体を接着してなる被着体接着ガラスの製造方法に関する。
【背景技術】
【０００２】  近年、フロントガラス、リアガラス、ドアガラス、サイドウインドガラス及びサンルーフガラス等の自動車用ガラス製品は、湿気硬化型接着剤を用いてガラス材の所要の部分に所要の部品（被着体）を接着する方法で製造することが検討されている。この方法によれば、ガラス材に対する穴開け等の加工が不要になるので、自動車用ガラス製品の製造工程を効率化でき、自動車用ガラス製品ひいては自動車のコストダウンを図ることができる。また、湿気硬化型接着剤は、硬化時の歪みが小さいため、これを用いることによってガラス材の破損を防止でき、被着体接着ガラスの歩留まりを高めることができる。【０００３】  なお、湿気硬化型接着剤を用いてガラス材の一部に被着体を接着する方法は、自動車用ガラス製品の製造のみならず、他の技術分野で使用される他種のガラス製品の製造にも適用できる。本明細書では、湿気硬化型接着剤を用いてガラス材の一部に被着体を接着する方法で製造されるガラス製品を「被着体接着ガラス」という。【０００４】  被着体接着ガラスの製造装置としては、水蒸気を発生するボイラ部と、ボイラ部で発生した水蒸気を過熱して過熱水蒸気を発生する過熱器と、過熱器で発生した過熱水蒸気を接着部に向けて噴射する過熱水蒸気噴射部と、ガラス材の被着体接着部を覆い、その内部においてガラス材の被着体接着部に過熱水蒸気を噴射する過熱水蒸気室と、を備えた過熱水蒸気装置を用いることが提案されている（例えば、特許文献１参照。）。過熱水蒸気装置を用いると、湿気硬化型接着剤に湿分を効率的に供給できるので、空中に放置する場合よりも湿気硬化型接着剤を速やかに硬化でき、被着体接着ガラスの製造を効率的に行うことができる。
【先行技術文献】
【特許文献】
【０００５】
【特許文献１】特開２０１７−１６０２８８号公報
【発明の概要】
【発明が解決しようとする課題】
【０００６】  ところで、被着体接着ガラスを効率的に量産するためには、ガラス材と被着体の接着部を８０℃〜９０℃の温度範囲に数分間（例えば１分間〜２分間）保持することが望ましいとされている。このようにすると、湿分が接着部の深部まで入り込みやすくなって、湿気硬化型接着剤を迅速に硬化できるからである。過熱水蒸気装置を用いる場合には、過熱水蒸気噴射部から１９０℃程度の高温の過熱水蒸気が噴射されるので、過熱水蒸気の熱を利用することによりガラス材と被着体の接着部を所定温度まで加熱することができる。【０００７】  しかしながら、従来の技術は、被着体が接着されたガラス材の一辺部のみを過熱水蒸気室内に収容して加熱するものであるので、例えばサイドウインドガラスやサンルーフガラスのように、ガラス材の周縁部に沿ってリング状の被着体が接着された被着体接着ガラスの製造には適さない。また、従来の技術は、被着体が接着されたガラス材の一辺部のみを加熱するものであることから、接着部を加熱するための熱がガラス材の非加熱部分を伝って外部に逃げやすいという問題がある。このため、従来の技術によっては、ガラス材と被着体の接着部を所定の温度まで昇温するのに長時間を要すると共に、ガラス材と被着体の接着部を所定の温度範囲に維持するのに多量のエネルギを必要とする。このような問題は、外気温が低い冬期において特に顕著になる。【０００８】  即ち、従来の技術は、被着体が接着されたガラス材の一辺部のみを過熱水蒸気室内に収容して加熱するものであるので、加熱部分と非加熱部分との温度差が大きくなり、加熱部分の熱が非加熱部分を伝って外部に放熱されやすい。そして、冬季においては、過熱水蒸気室内に収容される前の被着体接着ガラスの温度は、外気温とほぼ等しい５℃程度まで低下するので、加熱部分と非加熱部分との温度差は７５℃〜８５℃にも達し、加熱部分からの放熱量が甚大なものになる。このため、そもそもガラス材が加熱によって昇温しにくい物質であることと相俟って、ガラス材と被着体の接着部を所定の温度まで昇温するのに長時間を要すると共に、ガラス材と被着体の接着部を所定の温度範囲に維持するのに多量のエネルギを必要とすることになる。【０００９】  そこで、本発明は、湿気硬化型接着剤を用いた被着体接着ガラスの製造をより迅速かつ高エネルギ効率で行えるものとすることを目的とする。
【課題を解決するための手段】
【００１１】  本発明は、上記の課題を解決するため、被着体接着ガラスの製造方法に関して、板状に形成されたガラス材の一部に未硬化の湿気硬化型接着剤を介して被着体を接着してなる被着体接着ガラスの未硬化品を製造する工程と、前記未硬化品の全体を加熱処理室内に収容し、前記未硬化品の被着体接着面を前記加熱処理室内に配置された過熱水蒸気噴射ノズルと対向に配置する工程と、前記過熱水蒸気噴射ノズルから前記加熱処理室内に収容された前記未硬化品の被着体接着部及び少なくとも前記被着体接着部の周辺を含む被着体非接着部の双方に向けて過熱水蒸気を噴射し、前記未硬化品の被着体接着部を所定の温度まで昇温する工程と、前記被着体接着部を所定の時間に亘って前記所定の温度に保ち、前記未硬化の湿気硬化型接着剤を硬化して、前記被着体接着ガラスの完成品を製造する工程と、を有することを特徴とする。【００１２】  被着体接着ガラスの全体を加熱処理室内に収容して必要な加熱処理を行うと、例えばサイドウインドガラスやサンルーフガラスのように、ガラス材の周縁部に沿ってリング状の被着体が接着された被着体接着ガラスの製造が可能になる。また、被着体接着ガラスの全体を加熱処理室内に収容して必要な加熱処理を行うと、被着体接着ガラスの一部のみを加熱処理室内に収容して必要な加熱処理を行う場合とは異なり、湿気硬化型接着剤を硬化するための熱がガラス材を伝って加熱処理室の外部に逃げることがない。従って、この方法によると、熱エネルギの無駄を削減できて、被着体接着ガラスの被着体接着部を所定の温度まで迅速に昇温できると共に、被着体接着ガラスの被着体接着部を所定の温度のまま保持しやすくなる。また、ガラス材の一部に被着体が接着された被着体接着ガラスを製造する場合において、被着体接着ガラスの被着体接着部のみならず被着体接着ガラスの被着体非接着部にまで過熱水蒸気を噴射して加熱すると、被着体接着ガラスの被着体非接着部に加えられた熱を被着体接着ガラスの被着体接着部に伝播できる。従って、この方法によると、被着体接着ガラスの被着体接着部を所定の温度までより迅速に昇温できると共に、被着体接着ガラスの被着体接着部を所定の温度のままより保持しやすくなる。
【発明の効果】
【００１３】  本発明によると、湿気硬化型接着剤を用いた被着体接着ガラスの製造をより迅速かつ高エネルギ効率で行うことができる。
【図面の簡単な説明】
【００１４】
【図１】実施形態に係る被着体接着ガラス製造装置の全体構成図である。
【図２】実施形態に係る加熱処理室の正面側から見た断面図である。
【図３】実施形態に係るコンベアの要部拡大図である。
【図４】実施形態に係る加熱処理室の平面側から見た断面図である。
【図５】実施形態に係る被着体接着ガラス製造装置に備えられる過熱水蒸気噴射ノズルの制御系統図である。
【図６】実施形態に係る被着体接着ガラス製造装置で製造される被着体接着ガラスの第１例を示す斜視図である。
【図７】実施形態に係る被着体接着ガラス製造装置で製造される被着体接着ガラスの第２例を示す斜視図である。
【図８】実施形態に係る被着体接着ガラスの製造手順を示すフローチャートである。
【図９】実施形態に係る被着体接着ガラスに対する過熱水蒸気噴射範囲の第１例を示す平面図である。
【図１０】実施形態に係る被着体接着ガラスに対する過熱水蒸気噴射範囲の第２例を示す平面図である。
【図１１】実施形態に係る被着体接着ガラスに対する過熱水蒸気噴射範囲の第３例を示す平面図である。
【図１２】実施形態に係る加熱処理室の他の例を示す正面側から見た断面図である。
【図１３】実施形態に係る加熱処理室のさらに他の例を示す正面側から見た断面図である。
【発明を実施するための形態】
【００１５】  以下、実施形態に係る被着体接着ガラスの製造装置及び製造方法を図に基づいて説明する。なお、本発明の範囲は、以下に記載する実施形態の範囲に限定されるものではなく、本発明の要旨に反しない範囲で様々な設計変更を加えて実施されるものをも含むことは勿論である。
【００１６】  図１に示すように、実施形態に係る被着体接着ガラス製造装置１は、水蒸気を発生するボイラ２と、ボイラ２で発生した水蒸気を過熱して過熱水蒸気を発生する過熱器３と、未硬化の湿気硬化型接着剤１０１を介してガラス材１０２の一部に被着体１０３が接着された被着体接着ガラス１００（図６及び図７参照）の加熱処理及び未硬化の湿気硬化型接着剤１０１の硬化処理を行う加熱処理室４と、から主に構成されている。ボイラ２及び過熱器３の構成については、公知に属する事項であり、かつ本発明の要旨でもないので、説明を省略する。なお、図１においては、ボイラ２、過熱器３及び加熱処理室４がそれぞれ独立の別体に構成されているかのように描かれているが、加熱処理室４にボイラ２及び過熱器３を一体に組み込む構成とすることもできる。
【００１７】  加熱処理室４は、断熱材を内蔵した金属製の構造体をもって箱状に構成されており、その内容積は、製造しようとする被着体接着ガラス１００を全体として収容可能な大きさになっている。被着体接着ガラス１００は、図６及び図７に示すように、湿気硬化型接着剤１０１を介してガラス材１０２の一部に所要の被着体１０３を接着してなる。図６に示す被着体接着ガラス１００は、ガラス材１０２の外周に沿ってリング状の被着体１０３が接着されたものであり、図７に示す被着体接着ガラス１００は、ガラス材１０２の一縁部にコマ状の被着体１０３が接着されたものである。図６に示す被着体接着ガラス１００は、例えば自動車のサンルーフガラスとして使用されるものであり、図７に示す被着体接着ガラス１００は、例えば自動車のドアガラスとして使用されるものである。被着体１０３は、金属製であっても樹脂製であっても良い。
【００１８】  湿気硬化型接着剤１０１は、湿気により硬化が促進されるものであれば良く、特に限定されるものではない。即ち、湿気硬化型接着剤１０１としては、アクリル系、エポキシ系、ウレタン系、シリコーン系、変性シリコーン系などの公知の湿気硬化型接着剤が使用できる。また、湿気硬化型接着剤１０１は、一液型であっても、二液型であっても良い。これらの中では、自動車用湿気硬化型接着剤としての実績から、特に一液湿気硬化型ウレタン湿気硬化型接着剤が好ましい。湿気硬化型接着剤１０１には、充填剤、可塑剤、酸化防止剤、顔料、シランカップリング剤、分散剤、溶剤等を配合しても良い。
【００１９】  加熱処理室４には、図２に示すように、未硬化の湿気硬化型接着剤１０１を介してガラス材１０２の一部に被着体１０３が接着された被着体接着ガラス（未硬化品）１００の搬入口１１と、湿気硬化型接着剤１０１が硬化された後の被着体接着ガラス（完成品）１００の搬出口１２とが形成されている。また、搬入口１１の外側には未硬化品載置部１３が設けられ、搬出口１２の外側には完成品載置部１４が設けられている。
【００２０】  また、未硬化品載置部１３と完成品載置部１４の間には、未硬化品載置部１３に載置された被着体接着ガラス１００を、加熱処理室５を通して完成品載置部１４まで搬送するコンベア１５が備えられている。コンベア１５は、図３に拡大して示すように、未硬化品載置部１３の外端部に備えられた一対（図の手前側と奥側）のスプロケット１６及び完成品載置部１４の外端部に備えられた一対（図の手前側と奥側）のスプロケット１７と、スプロケット１６、１７のいずれか一方に連結されたコンベア駆動モータ１８と、スプロケット１６、１７に巻き掛けられた合計２本のチェーン１９と、各チェーン１９に両端が連結された複数のローラ２０と、から構成されている。ローラ２０は、チェーン１９に連結される回転軸２１と、回転軸２１の外周に装着されたラバー製の保護体２２と、からなる。本例のコンベア１５は、ラバー製の保護体２２を備えているので、被着体接着ガラス１００を直接載置しても、被着体接着ガラス１００の損傷を防止できる。
【００２１】  加熱処理室４の内部には、図２及び図４に示すように、複数の過熱水蒸気噴射ノズル３１が、加熱処理室４内に搬入された被着体接着ガラス１００に向けて配列されている。図４の例では、コンベア１５の移動方向Ｘ及びそれと直行する方向Ｙに関して複数の過熱水蒸気噴射ノズル３１が等分に配列されている。複数の過熱水蒸気噴射ノズル３１をこのように配列することにより、加熱処理室４内に搬入された被着体接着ガラス１００に対して過熱水蒸気Ａを均等に噴射できる。
【００２２】  過熱水蒸気噴射ノズル３１からは、１９０℃程度の高温の過熱水蒸気Ａが噴射される。被着体接着ガラス１００の被着体接着部は、過熱水蒸気Ａの熱によって、湿気硬化型接着剤１０１の硬化に適した８０℃〜９０℃まで加熱される。従って、過熱水蒸気噴射ノズル３１から被着体接着ガラス１００までの距離や、過熱水蒸気噴射ノズル３１からの過熱水蒸気Ａの噴射量は、過熱水蒸気の熱によって被着体接着ガラス１００の被着体接着部を可及的速やかに適温（８０℃〜９０℃）まで昇温できるように調整される。
【００２３】  なお、過熱水蒸気噴射ノズル３１の配列は、必ずしも全てを等分に配列する必要はなく、千鳥状に配置する等、任意の配列とすることができる。また、複数の過熱水蒸気噴射ノズル３１は、その全てを同時にオフ状態からオン状態に、又は、オン状態からオフ状態に切り換える必要はなく、被着体接着ガラス１００の形状やガラス材１０２に対する被着体１０３の接着位置に応じて、適宜の過熱水蒸気噴射ノズル３１のみを選択的にオフ状態からオン状態に、又は、オン状態からオフ状態に切り換える構成とすることもできる。このような構成とすることにより、無駄な加熱水蒸気Ａの噴射を抑制でき、被着体接着ガラス製造装置１のエネルギ効率を高めることができる。
【００２４】  図５に示す被着体接着ガラス製造装置１において、複数の過熱水蒸気噴射ノズル３１のそれぞれは、過熱器３から延びる過熱水蒸気管４１に接続されている。そして、過熱水蒸気管４１には、全ての過熱水蒸気噴射ノズル３１への過熱水蒸気の供給を断続する主弁４２と、過熱水蒸気を噴射する過熱水蒸気噴射ノズルを個々に選択するノズル選択弁４３と、が備えられている。主弁４２の開閉は、コントローラ４４を介して接続された主弁スイッチ４５を操作することにより行われる。また、ノズル選択弁４３の開閉は、コントローラ４４を介して接続されたノズル選択スイッチ４６を操作することにより行われる。
【００２５】  即ち、主弁スイッチ４５を操作すると、主弁スイッチ４５からスイッチ信号が出力され、出力されたスイッチ信号はコントローラ４４に入力される。コントローラ４４は、スイッチ信号を受けて、主弁４２に切換信号を出力する。同様に、ノズル選択スイッチ４６を操作すると、操作したノズル選択スイッチ４６からスイッチ信号が出力され、出力されたスイッチ信号はコントローラ４４に入力される。コントローラ４４は、スイッチ信号を受けて、対応するノズル選択弁４３に切換信号を出力する。本構成によると、ノズル選択スイッチ４６を操作することによって、適宜の過熱水蒸気噴射ノズル３１のみを選択的にオフ状態からオン状態に、又は、オン状態からオフ状態に切り換えることができる。
【００２６】  次に、上述した被着体接着ガラス製造装置１を用いた被着体接着ガラス１００の製造方法を、図８を用いて説明する。
【００２７】  まず、被着体接着ガラス製造装置１に備えられたノズル選択スイッチ４６を操作して、過熱水蒸気を噴射する過熱水蒸気噴射ノズル３１を選択する（ステップＳ１）。
【００２８】  次に、未硬化の湿気硬化型接着剤１０１を用いて所要のガラス材１０２の所要の部分に所要の被着体１０３が部分的に接着された被着体接着ガラス（未硬化品）１００を用意する（ステップＳ２）。
【００２９】  次に、ステップＳ２で作成された被着体接着ガラス（未硬化品）１００を、未硬化品載置部１３内まで延長されたコンベア１５の一端に載置する（ステップＳ３）。
【００３０】  次に、コンベア駆動モータ１８を起動して、コンベア１５上に載置された被着体接着ガラス（未硬化品）１００を加熱処理室４内に搬入する（ステップＳ４）。
【００３１】  次に、主弁スイッチ４５を操作して主弁４２を過熱水蒸気の噴射状態に切り換える（ステップＳ５）。これにより、ステップＳ１で選択した過熱水蒸気噴射ノズル３１から過熱水蒸気Ａが選択的に噴射される。
【００３２】  図９〜図１１に、サンルーフガラスを例にとって、被着体接着ガラス１００に対する過熱水蒸気Ａの噴射例を示す。図９の例では、被着体接着ガラス１００の全面に過熱水蒸気Ａをほぼ均等に噴射している。一方、図１０の例では、被着体接着ガラス１００の中央部分に過熱水蒸気Ａが噴射されておらず、その他の部分に過熱水蒸気Ａをほぼ均一に噴射している。いずれの場合にも、被着体１０３の接着部分と、被着体１０３の接着部分に隣接するガラス材１０２の部分に過熱水蒸気Ａを噴射している。図１１の例では、１つの過熱水蒸気噴射ノズル３１から噴射される過熱水蒸気Ａの噴射範囲を広くして、少ない過熱水蒸気噴射ノズル３１で被着体接着ガラス１００の被着体接着部分及びその周辺部分に、過熱水蒸気Ａを同時に噴射できるようにしている。
【００３３】  過熱水蒸気噴射ノズル３１からの過熱水蒸気Ａの噴射は、ステップＳ６で、所定の時間（例えば１分間〜２分間）が経過したと判断されるまで継続される。ここで、所定の時間とは、湿気硬化型接着剤１０１が十分に硬化するまでの時間として予め設定された時間をいう。なお、この段階においては、湿気硬化型接着剤１０１が全体に亘って完全に硬化する必要はなく、被着体接着ガラス１００を次工程に移動する際に被着体１０３の脱落や位置ずれを生じない程度の硬化状態であっても良い。湿気硬化型接着剤１０１の硬化に必要な所定の時間は、このような観点から適宜調整される。なお、被着体接着ガラス１００の製造に適した所定の温度や所定の時間は、使用する湿気硬化型接着剤１０１の種類、ガラス材１０２及び被着体１０３のサイズ等によって変化し、製造しようとする被着体接着ガラス１００ごとに実験やシミュレーションによって求めることができる。
【００３４】  ステップＳ６において、所定の時間が経過したと判断された場合（Ｙｅｓの場合）は、主弁スイッチ４５を操作して、主弁４２を過熱水蒸気Ａの噴射停止状態に切り換える（ステップＳ７）。ここに至り、未硬化の湿気硬化型接着剤１０１が十分に硬化された被着体接着ガラス１００の完成品が得られる。
【００３５】  次に、コンベア駆動モータ１８を起動して、被着体接着ガラス１００の完成品を加熱処理室４内から完成品載置部１４に搬出する（ステップＳ８）。完成品載置部１４に搬出された被着体接着ガラス１００の完成品は、所要の搬送手段を用いて次工程（例えば自動車の組立工程）に搬送される。
【００３６】  実施形態に係る被着体接着ガラス１００の製造方法によると、被着体接着ガラス１００の全体を加熱処理室４内に収容して未硬化の湿気硬化型接着剤１０１の硬化処理を行うので、被着体接着ガラス１００の一部のみを加熱処理室４内に収容して湿気硬化型接着剤１０１の硬化処理を行う場合とは異なり、湿気硬化型接着剤１０１を硬化するための熱がガラス材１０２を伝って加熱処理室４の外部に逃げることがない。従って、この方法によると、熱エネルギの無駄を削減できて、被着体接着ガラス１００の被着体接着部を、湿気硬化型接着剤１０１の硬化に適した所定の温度（例えば８０℃〜９０℃）まで迅速に昇温できると共に、被着体接着ガラス１００の被着体接着部を所定の時間に亘って適温に保持しやすくなる。
【００３７】  また、図９〜図１１に示すように、実施形態に係る被着体接着ガラス１００の製造方法によると、ガラス材１０２の一部に被着体１０３が接着された被着体接着ガラス１００を製造する場合において、被着体接着ガラス１００の被着体接着部のみならず、被着体接着ガラス１００の被着体非接着部にまで過熱水蒸気Ａを噴射して加熱するので、被着体接着ガラス１００の被着体非接着部に加えられた熱を被着体接着ガラス１００の被着体接着部に伝播できる。従って、この方法によると、被着体接着ガラス１００の被着体接着部を所定の温度までより迅速に昇温できると共に、被着体接着ガラス１００の被着体接着部を所定の温度のままより保持しやすくなる。よって、湿気硬化型接着剤１０１の硬化を迅速化することができ、被着体接着ガラス１００の製造を効率化できる。
【００３８】  なお、ステップＳ４〜Ｓ８の各手順については、例えばシーケンサを用いて自動的に実施することも可能である。
【００３９】  以下、本発明に用いる被着体接着ガラスの製造装置及び製造方法の他の実施形態について列挙する。
【００４０】  図１２に示すように、加熱処理室４外には、被着体接着ガラス１００の未硬化品を予備加熱するための予備加熱用ヒータ５１を備えることもできる。予備加熱用ヒータ５１を備えると、加熱処理室４内に収容する前に被着体接着ガラス１００の未硬化品を程度加熱できるので、加熱処理室４内における処理時間を短縮化できる。予備加熱用ヒータ５１としては、比較的安価にして設置が容易であることから、赤外線ヒータが好適に用いられる。また、予備加熱用ヒータ５１は、被着体接着ガラス１００の未硬化品からの放熱を抑制してエネルギ効率を高めるため、未硬化品載置部１３に上方に配置することが望ましいが、これに限定されるものではない。
【００４１】  また、図１３に示すように、加熱処理室４内には、被着体接着ガラス１００の表面に付着した水滴を乾燥するための乾燥用ヒータ５２を備えることもできる。乾燥用ヒータ５２を備えると、過熱水蒸気Ａを噴射することによって被着体接着ガラス１００の表面に付着した水滴を速やかに蒸発させて除去できるので、加熱処理室４内における処理時間を短縮化できる。乾燥用ヒータ５２としては、比較的安価にして設置が容易であることから、赤外線ヒータや熱風ドライヤーが好適に用いられる。
【００４２】  その他、上記の実施形態においては、被着体接着ガラス１００の上方に過熱水蒸気噴射ノズル３１を配置したが、被着体接着ガラス１００の下方に過熱水蒸気噴射ノズル３１を配置することもできるし、被着体接着ガラス１００の上方及び下方の双方に配置することもできる。これにより、加熱処理室４の設計の自由度を高めることができる。
【符号の説明】
【００４３】  １…被着体接着ガラス製造装置、２…ボイラ、３…過熱器、４…加熱処理室、１１…搬入口、１２…搬出口、１３…未硬化品載置部、１４…完成品載置部、１５…コンベア、１６、１７…スプロケット、１８…コンベア駆動モータ、１９…チェーン、２０…ローラ、２１…回転軸、２２…保護体、３１…過熱水蒸気噴射ノズル、４１…過熱水蒸気管、４２…主弁、４３…ノズル選択弁、４４…コントローラ、４５…ノズル選択スイッチ、５１…予備加熱用ヒータ、５２…乾燥用ヒータ、１００…被着体接着ガラス、１０１…湿気硬化型接着剤、１０２…ガラス材、１０３…被着体、Ａ…過熱水蒸気。
【要約】
【課題】湿気硬化型接着剤を用いた被着体接着ガラスの製造をより迅速かつ高エネルギ効率で行える装置及び方法を提供する。
【解決手段】  被着体接着ガラス製造装置１に、被着体接着ガラス１００の加熱処理及び未硬化の湿気硬化型接着剤１０１の硬化処理を行う加熱処理室４を備える。加熱処理室４内には、被着体接着ガラス１００に向けて過熱水蒸気Ａを噴射する複数の過熱水蒸気噴射ノズル３１を備える。加熱処理室４は、被着体接着ガラス１００の全体を収容可能な容積を有し、複数の過熱水蒸気噴射ノズル３１は、被着体接着ガラス１００の被着体接着部及び被着体非接着部の双方に向けて過熱水蒸気Ａを噴射する。
【選択図】図２【図１】
0006813727.tif 000002
【図２】
0006813727.tif 000003
【図３】
0006813727.tif 000004
【図４】
0006813727.tif 000005
【図５】
0006813727.tif 000006
【図６】
0006813727.tif 000007
【図７】
0006813727.tif 000008
【図８】
0006813727.tif 000009
【図９】
0006813727.tif 000010
【図１０】
0006813727.tif 000011
【図１１】
0006813727.tif 000012
【図１２】
0006813727.tif 000013
【図１３】
0006813727.tif 000014